(57)【要約】  多孔質炭素材料であって、（１）結晶化物含有度が１．６以下であること、（２）窒素ガス吸着等温線のＢＥＴ解析により求められるＢＥＴ比表面積が４００〜１５００ｍ２／ｇであること、（３）窒素ガス吸着等温線のDollimore-Heal法を用いた解析により求められる細孔径２〜１０ｎｍの積算細孔容積Ｖ2-10が０．４〜１．５ｍＬ/ｇであること、及び（４）窒素ガス吸着等温線において、相対圧０．９５〜０．９９における窒素ガス吸着量Ｖmacroが３００〜１２００ｃｃ（ＳＴＰ）／ｇであることを同時に満たす固体高分子形燃料電池の触媒担体用炭素材料及びその製造方法である。
2018182045.tif 000002
【特許請求の範囲】
【請求項１】
多孔質炭素材料であって、下記（１）、（２）、（３）及び（４）を同時に満たす固体高分子形燃料電池の触媒担体用炭素材料。
（１）下記に示す結晶化物含有度が１．６以下である。
ここで、結晶化物含有度は、当該触媒担体用炭素材料を不活性雰囲気下２０５０℃で１時間加熱した後の粉末Ｘ線回折法に基づき得られた（００２）面の回折ピークのベースラインと、当該（００２）面の回折ピークの中に現れる回折角２５．５°〜２６．５°近傍の第２のピークから下した垂線との交点における強度をＡ値とし、前記回折角２５．５°〜２６．５°近傍の第２のピークのベースラインとこの回折角２５．５°〜２６．５°近傍の第２のピークから下した垂線との交点における強度をＢ値とし、前記回折角２５．５°〜２６．５°近傍の第２のピークの強度をＣ値としたとき、［（Ｃ／Ａ）−（Ｂ／Ａ）］で表されるものである。
（２）窒素ガス吸着等温線のＢＥＴ解析により求められるＢＥＴ比表面積が４００〜１５００ｍ２／ｇであること。
（３）窒素ガス吸着等温線のDollimore-Heal法を用いた解析により求められる細孔径２〜１０ｎｍの積算細孔容積Ｖ2-10が０．４〜１．５ｍＬ/ｇであること。
（４）窒素ガス吸着等温線において、相対圧０．９５〜０．９９における窒素ガス吸着量Ｖmacroが３００〜１２００ｃｃ（ＳＴＰ）／ｇであること。
【請求項２】
ラマン分光スペクトルの１５５０〜１６５０ｃｍ−１の範囲に検出されるＧ−バンドの半値幅ΔＧが、５０〜７０ｃｍ−１である請求項１に記載の固体高分子形燃料電池の触媒担体用炭素材料。
【請求項３】
前記Ｖ2-10が、０．５〜１．０ｍＬ/ｇであることを特徴とする請求項１又は２に記載
の固体高分子形燃料電池の触媒担体用炭素材料。
【請求項４】
棒状体又は環状体が３次元的に分岐した３次元樹状構造を有する請求項１〜３のいずれかに記載の固体高分子形燃料電池の触媒担体用炭素材料。
【請求項５】
硝酸銀のアンモニア水溶液からなる反応溶液中にアセチレンガスを吹き込んで銀アセチリドを合成する銀アセチリド生成工程と、
前記銀アセチリドを自己分解爆発反応させて炭素材料中間体を得る分解工程と、
前記炭素材料中間体を硝酸溶液と接触させてこの炭素材料中間体を清浄化する洗浄処理工程と、
清浄化された炭素材料中間体を真空中又は不活性ガス雰囲気中１４００〜２１００℃の温度で加熱処理して触媒担体用炭素材料を得る加熱処理工程と、
を備え、
前記銀アセチリド生成工程では、アセチレンガスと硝酸銀との物質量比（アセチレン／硝酸銀）が、０．３７０以上０．５００以下となるように反応溶液中にアセチレンガスを吹き込む、固体高分子形燃料電池の触媒担体用炭素材料の製造方法。
【請求項６】
前記銀アセチリド生成工程では、アセチレンガスと硝酸銀との物質量比（アセチレン／硝酸銀）が、０．４００以上０．５００以下となるように反応溶液中にアセチレンガスを吹き込む、請求項５に記載の固体高分子形燃料電池の触媒担体用炭素材料の製造方法。
【発明の詳細な説明】
【技術分野】
【０００１】
本開示は、固体高分子形燃料電池の触媒担体用炭素材料及びその製造方法に関する。
【背景技術】
【０００２】
近年、１００℃以下の低温で作動可能な固体高分子形燃料電池が注目され、車両用駆動電源や定置型発電装置として開発及び実用化が進められている。そして、一般的な固体高分子形燃料電池の基本構造（単位セル）は、プロトン伝導性の電解質膜を挟んでその両外側にそれぞれアノード及びカソードとなる触媒層が配置された膜電極接合体(MEA: Membrane Electrode Assembly)と、この膜電極接合体を挟んでそれぞれ触媒層の外側に配置されたガス拡散層と、更にこれらガス拡散層の外側に配置されたセパレーターとからなる構造を有している。そして、通常、固体高分子形燃料電池は、必要な出力を達成するために必要な数の単位セルをスタックすることにより構成されている。【０００３】
そして、このような固体高分子形燃料電池の単位セルにおいては、アノード側とカソード側にそれぞれ配されたセパレーターのガス流路から、カソード側には酸素や空気等の酸化性ガスを、また、アノード側には水素等の燃料をそれぞれ供給する。これら供給された酸化性ガス及び燃料（これらを「反応ガス」ということがある。）を、それぞれガス拡散層を介して触媒層まで供給し、アノードの触媒層で起こる化学反応とカソードの触媒層で起こる化学反応との間のエネルギー差（電位差）を利用して仕事を取り出している。例えば、燃料として水素ガスが、また、酸化性ガスとして酸素ガスが使用される場合には、アノードの触媒層で起こる化学反応〔酸化反応：Ｈ２→２Ｈ＋＋２ｅ−（Ｅ０＝０Ｖ）〕と、カソードの触媒層で起こる化学反応〔還元反応：Ｏ２＋４Ｈ＋＋４ｅ−→２Ｈ２Ｏ（Ｅ０＝１．２３Ｖ）〕とのエネルギー差（電位差）を仕事として取り出している。【０００４】
ここで、上記のような触媒層を形成して化学反応を生起させる触媒については、通常、触媒担体としては、電子伝導性、化学的安定性、電気化学的安定性の観点から多孔質炭素材料が用いられる。また、触媒金属としては強酸性環境下での使用が可能であって酸化反応及び還元反応に対して共に高い反応活性を示すＰｔ又はＰｔ合金が主として用いられている。そして、触媒金属については、一般に上記の酸化反応及び還元反応が触媒金属上で起きるので、この触媒金属の利用率を高めるためには、質量当りの比表面積を大きくすることが必要になる。そのため、通常、触媒金属としては数ｎｍ程度の大きさの粒子が用いられている。【０００５】
そして、このような触媒金属の粒子を担持する触媒担体については、担体としての担持能力を高めるために、すなわち、上記の数ｎｍ程度の触媒金属粒子を吸着して担持するためのサイトを多くするために、比表面積の大きな多孔質炭素材料であることが必要である。それと共に、上記の触媒金属粒子を可及的に高分散状態で担持するように、細孔直径２〜５０ｎｍのメソ孔の容積、すなわちメソ孔容積の大きな多孔質炭素材料であることが求められる。そして、それと同時に、アノード及びカソードとなる触媒層を形成した際には、この触媒層中に供給された反応ガスを抵抗なく拡散させ、また、この触媒層中で生成した水（生成水）を遅滞なく排出させるために、この触媒層中に反応ガスの拡散や生成水の排出に適した微細孔が形成される必要がある。【０００６】
そこで、従来においては、比較的大きな比表面積及びメソ孔容積を有し、同時に、立体的に枝が発達した樹状構造を持つ多孔質炭素材料として、例えばＣＡＢＯＴ社製バルカンＸＣ−７２、およびライオン社製ＥＣ６００ＪＤ及びライオン社製ＥＣ３００が用いられている。また、触媒担体用炭素材料としてより好適な比表面積及びメソ孔容積を有すると共に、より好適な樹状構造を持つ多孔質炭素材料を開発するための試みも行われている。近年、特に注目され始めたものとして、３次元的に分岐した３次元樹状構造を持つ銀アセチリド等の金属アセチリドを中間体として製造され、この３次元樹状構造を維持した樹状炭素ナノ構造体がある。この樹状炭素ナノ構造体については、これまでにも幾つかの提案がされている。【０００７】
例えば、特許文献１には、長期に亘って電流量の低下率が低く、耐久性に優れた固体高分子形燃料電池用の触媒を調製可能な触媒担体用炭素材料が提案されている。
具体的には、特許文献１には、金属又は金属塩を含む溶液を準備する工程と、前記溶液にアセチレンガスを吹き込んで金属アセチリドからなる樹状の炭素ナノ構造体を生成させる工程と、この炭素ナノ構造体を６０〜８０℃で加熱して前記樹状の炭素ナノ構造体中に金属が内包された金属内包樹状炭素ナノ構造物を作製する工程と、この金属内包樹状炭素ナノ構造物を１６０〜２００℃に加熱して金属を噴出させ、樹状の炭素メソポーラス構造体を作製する工程と、この炭素メソポーラス構造体を減圧雰囲気下又は不活性ガス雰囲気下で１６００〜２２００℃に加熱する工程とからなる製造方法で調製された多孔質炭素材料が提案されている。この多孔質炭素材料は、窒素吸着等温線をＤｏｌｌｉｍｏｒｅ−Ｈｅａｌ法で解析して求められる細孔径１〜２０ｎｍ及び積算細孔容積０．２〜１．５ｃｃ／ｇを有すると共に、ＢＥＴ比表面積２００〜１３００ｍ２／ｇを有する。【０００８】
また、特許文献２には、高加湿条件下で高い電池性能を発揮し得る固体高分子形燃料電池用触媒を調製可能な担体炭素材料が提案されている。
具体的には、特許文献２には、金属又は金属塩を含むアンモニア性水溶液中にアセチレンガスを吹き込んで金属アセチリドを生成させるアセチリド生成工程と、前記金属アセチリドを６０〜８０℃の温度で加熱して金属粒子内包中間体を作成する第１の加熱処理工程と、前記金属粒子内包中間体を１２０〜２００℃の温度で加熱してこの金属粒子内包中間体から金属粒子を噴出させ、炭素材料中間体を得る第２の加熱処理工程と、前記炭素材料中間体を熱濃硫酸と接触させてこの炭素材料中間体を清浄化する洗浄処理工程と、更に清浄化された炭素材料中間体を１０００〜２１００℃で加熱処理して担体炭素材料を得る第３の加熱処理工程とからなる製造方法で調製された多孔質炭素材料が提案されている。この多孔質炭素材料は、所定の水素含有量を有すると共に、ＢＥＴ比表面積６００〜１５００ｍ２／ｇ、及びラマン分光スペクトルから得られるＤ−バンド１２００〜１４００ｃｍ−１の範囲のピーク強度（ｌＤ）とＧ−バンド１５００〜１７００ｃｍ−１の範囲のピーク強度（ｌＧ）との相対強度比（ｌＤ／ｌＧ）１．０〜２．０を有する。【０００９】
更に、特許文献３には、高い発電性能を維持しつつ電位変動に対して優れた耐久性を発現し得る固体高分子形燃料電池用触媒を調製可能な触媒担体用炭素材料が提案されている。
具体的には、特許文献３には、金属又は金属塩を含むアンモニア性水溶液中にアセチレンガスを吹き込んで金属アセチリドを生成させるアセチリド生成工程と、前記金属アセチリドを４０〜８０℃の温度で加熱して金属粒子内包中間体を作成する第１の加熱処理工程と、前記金属粒子内包中間体を圧密成形し、得られた成形体を毎分１００℃以上の昇温速度で４００℃以上まで加熱してこの金属粒子内包中間体から金属粒子を噴出させ、炭素材料中間体を得る第２の加熱処理工程と、前記炭素材料中間体を熱濃硝酸又は熱濃硫酸と接触させてこの炭素材料中間体を清浄化する洗浄処理工程と、更に清浄化された炭素材料中間体を真空中又は不活性ガス雰囲気中１４００〜２１００℃で加熱処理して担体炭素材料を得る第３の加熱処理工程とからなる製造方法で調製された多孔質炭素材料が提案されている。この多孔質炭素材料は、吸着過程の窒素吸着等温線をDollimore-Heal法で解析して求められる細孔直径２〜５０ｎｍのメソ孔の比表面積ＳＡが６００〜１６００ｍ２／ｇであり、ラマン分光スペクトルにおけるＧ’−バンド２６５０〜２７００ｃｍ−１の範囲のピーク強度（ｌＧ’）とＧ−バンド１５５０〜１６５０ｃｍ−１の範囲のピーク強度（ｌＧ）との相対強度比（ｌＧ’／ｌＧ）が０．８〜２．２であり、メソ孔の内の細孔直径２ｎｍ以上１０ｎｍ未満のメソ孔の比細孔面積Ｓ２−１０が４００〜１１００ｍ２／ｇであって比細孔容積Ｖ2-10が０．４〜１．６ｃｃ／ｇであり、メソ孔の内の細孔直径１０ｎｍ以上５０ｎｍ以下のメソ孔の比細孔面積Ｓ10-50が２０〜１５０ｍ２／ｇであって比細孔容積Ｖ2-10が０．４〜１．６ｃｃ／ｇであり、また、吸着過程の窒素吸着等温線をHorvath-Kawazoe法で解析して求められる細孔直径２ｎｍ未満の細孔の比細孔面積Ｓ２が２５０〜５５０ｍ２／ｇである。【００１０】
更にまた、特許文献４には、起動・停止といった負荷変動の繰り返しに対する耐久性に優れ、また、低加湿時の運転条件下での発電性能に優れている固体高分子形燃料電池用触媒を調製可能な触媒担体用炭素材料が提案されている。
具体的には、特許文献４には、金属アセチリドを中間体として自己分解爆発反応を経て調製された樹状炭素ナノ構造を有する多孔質炭素材料〔新日鉄住金化学社製商品名：エスカーボン(ESCARBON)（登録商標）-MCND〕を原料として用い、黒鉛化処理を行った後に、更に過酸化水素、硝酸、液中プラズマ装置等を用いた酸化処理を行って得られた触媒担体用炭素材料が提案されている。この触媒担体用炭素材料は、酸素含有量ＯＩＣＰが０．１〜３．０質量％、不活性ガス（又は真空）雰囲気中１２００℃の熱処理後に残存する酸素残存量Ｏ1200℃が０．１〜１．５質量％、ＢＥＴ比表面積が３００〜１５００ｍ２／ｇ、ラマン分光スペクトルの１５５０〜１６５０ｃｍ−１の範囲に検出されるＧ−バンドの半値幅ΔＧが３０〜７０ｃｍ−１、及び不活性ガス（又は真空）雰囲気中１２００℃の熱処理後に残存する水素残存量Ｈ1200℃が０．００５〜０．０８０質量％である。【００１１】
特許文献１：ＷＯ  ２０１４／１２９５９７  Ａ１
特許文献２：ＷＯ  ２０１５／０８８０２５  Ａ１
特許文献３：ＷＯ  ２０１５／１４１８１０  Ａ１
特許文献４：ＷＯ  ２０１６／１３３１３２  Ａ１
【発明の概要】
【発明が解決しようとする課題】
【００１２】
上記の特許文献１〜４に記載された触媒担体用炭素材料は、いずれも比較的大きな比表面積やメソ孔容積を有し、また、耐久性にも優れるものであることから、特に自動車用燃料電池として利用する際に大出力を引き出す上で重要な大電流特性に優れるものである。
そして、このような手順により作製される触媒担体用炭素材料については、これを実際に触媒層に利用する際には、その粒子径が２０ｎｍから最大でも１μｍ程度にすることが求められている。かような範囲であれば、触媒担体用炭素材料が比較的大きな比表面積やメソ孔容積を有した場合であっても機械的強度が維持され、かつ、触媒層の厚みを適切な範囲で制御することができるとされている。このように粒子径が最大でも１μｍ程度である触媒担体用炭素材料を得るために、通常は、次の触媒層の作製等に使用する前には、予め、ジェットミル等の装置を用いて解砕・粉砕及び分級処理（以下、本開示においては、これらをまとめて「分級処理」と記載することとする。）を行い、それにより、１μｍを超えるような比較的大きな粒子については殆ど排除している。【００１３】
ところが、上記特許文献１〜４に記載されたような従来の触媒担体用炭素材料について分級処理に関する記載は無い。本開示の発明者らの検討によれば、従来技術によって得られた触媒担体用炭素材料を上記のように分級処理した際には、意外にも、その分級処理の歩留まりが８０〜９０％と低くなってしまうことが分った。すなわち、当該分級処理によって排除される１μｍを超えるような比較的粗大な粒子が多く含まれていることが分かり、理想とする１００％の歩留まりにはどうしても及ばないといった問題があることが判明した。このような分級処理の歩留まりについては、前述の如く、触媒担体用炭素材料を実際に触媒層の作製等に使用する前に行われるものである。そのことから、歩留まりの低さは製造コストに直結することになって、本開示の発明者らによれば解決されるべき重要な課題として位置づけられてきた。
そして、このような触媒担体用炭素材料の分級処理における歩留まり低下の問題について、本開示の発明者らが更に詳細に検討した。その結果、意外なことに、このような従来の触媒担体用炭素材料においては、一部炭素粉体どうしが強固に結着されて解砕・粉砕がされ難いような粗大である上に高結晶性かつ非多孔性の塊状炭素（以下、本開示では、これを「結晶化物」と称することとする。図１を参照。）が、僅かではあるが、触媒担体用炭素材料を形成する骨格形成炭素に対して混入されていることを確認した。そして、その結晶化物が前記の分級処理によって多く排除されてしまうことが、分級処理の歩留まり低下の一因となっていることを突き止めた。
さらに、本開示の発明者らは、このような結晶化物が、如何にして生成・混入されるものであって、その生成・混入の程度を定量的に評価する方法を見出すことと共に、それを可及的に減少させることができる方法を見出すことに鋭意取り組んだ結果、以下のような知見を得た。【００１４】
すなわち、上記するような触媒担体用炭素材料を製造するには、前述の通り、先ず、金属又は金属塩、具体的には硝酸銀を含むアンモニア性水溶液中にアセチレンガスを吹き込んで銀アセチリドを生成させる。この銀アセチリドの生成に際しては、反応系内において反応する硝酸銀とアセチレンとのモル比を考慮して、収率低下かつコスト増加の要因となる未反応の銀イオンを完全に消費しつくすという側面から、反応系内に導入されるアセチレンを、モル等量（アセチレン／硝酸銀＝０．５）よりも過剰となるようにアセチレンガスを吹き込んでいる。そのように硝酸銀とアセチレンとの等量点を超えてアセチレンガスを吹き込むと、過剰なアセチレンガスが、生成される銀アセチリドに吸着される。このアセチレンガスを過剰に吸着した銀アセチリドを、その後に続く自己分解爆発反応に供すると、当該触媒炭素担体用炭素材料の骨格を形成することとなる芳香族性の高い炭素の中に、一定量の“芳香族性の低い炭素”（以下、本開示では、これを「煤」と称することとする。）が不可避的に生成・混在される。そして、このように推察される“芳香族性の低い炭素（煤）”が、その後の高温の加熱処理工程を経る中で、当該芳香族性の低い炭素どうし、或いは触媒担体用炭素材料の骨格形成炭素とともに結着されて、前記のような粗大な結晶化物を形成しているものと推察している。このような機序については、後述するアセチリド生成工程におけるアセチレンガスの吹き込み量の低減によって、前記結晶化物の生成・混入が低減されることからも確認されている。【００１５】
また、このような芳香族性の低い炭素（煤）の生成に起因して結晶化物が混在している、すなわち、分級処理の歩留まりが８０〜９０％と比較的低いような触媒担体用炭素材料については、当該触媒担体用炭素材料を不活性雰囲気下２０５０℃で１時間加熱した後の粉末Ｘ線回折測定により得られる（００２）面の回折ピークの中において回折角２５．５°〜２６．５°近傍に鋭い第２のピークが得られる。実はその第２のピークが高結晶性且つ多孔性が低い当該結晶化物に由来していることを突き止めると共に、そのピーク強度（後述する結晶化物含有度）が減少するにつれて、分級処理の歩留まりが大幅に改善されることを突き止めた。前記の芳香族性の低い炭素（煤）は溶融温度が低く、加熱処理によって結晶化しやすい易黒鉛化炭素と推察される。易黒鉛化炭素の多くは２０００℃付近から急激に黒鉛化が進行することが知られており〔岩下哲雄，新・炭素材料入門（炭素材料学会編）（１９９６）ｐｐ．  ２４−３１．〕、芳香族性の低い炭素（煤）も同様の結晶化挙動を示すと考えられる。
一方で、本開示の発明者らの検討により、触媒担体用炭素材料の骨格を形成する芳香族性の高い炭素は２１００℃付近から急激な結晶化を示すことが見出された。そのことから、不活性雰囲気下２０５０℃で１時間焼成することを基準とすることで、それを粉末Ｘ線回折測定により得られる回折角２５．５°〜２６．５°近傍の鋭い第２のピークは芳香族性の低い炭素（煤）が結晶化したものに由来することを突き止めた。そして、それとともに、そのピーク強度を用いて求められる後述の結晶化物含有度が芳香族性の低い炭素（煤）の含有量と相関することを見出した。
なお、特許文献１には炭素を含む棒状体または環状体が枝分かれした三次元構造を有する樹状の炭素メソポーラス構造体を１６００℃〜２２００℃熱処理し、それにより２５．５°〜２６．５°に半値幅がＯ．１〜１．０°のピークを有することを特徴とする触媒担体用炭素材料が開示されている。しかし、この特許文献１で示されている２５．５°〜２６．５°の間のピークは、当該触媒担体用炭素材料の骨格を形成することとなる芳香族性の高い炭素が熱処理により発達したグラフェンの積層構造のためとされている。そのため、回折角２５．５°〜２６．５°の間に得られるピークが、実は、芳香族性の低い炭素（煤）に由来する結晶化物を示すものであることは予見すらされていなかった。【００１６】
さらには、このような結晶化物の生成を抑制することについては、前記芳香族性の低い炭素（煤）が、前述のようなアセチリド生成工程における過剰に吹き込まれ、また、銀アセチリドに吸着されるアセチレンガスが分解工程により炭素化したものによると推察されることに着目した。この推察から、アセチレンガスの吹き込み量を鋭意検討した結果、銀アセチリドに吸着されるアセチレンガスの量を抑制することで、前記芳香族性の低い炭素（煤）の生成を抑制することができ、結果として加熱処理工程後の粗大粒子の生成を抑制できることを見出した。
このような着眼点については、前述の通り、これまでは収率低下かつコスト増加の要因となる未反応の銀イオンを消費しつくすという側面から、反応系内に導入されるアセチレンガスをモル等量（アセチレン／硝酸銀＝０．５）よりも過剰となるように吹き込むとしていたところ、むしろ、吹き込むアセチレンガスの量を減らして、当該モル等量（アセチレン／硝酸銀＝０．５）よりもわずかに小さくなるようにすることである。この吹き込むアセチレンガスの量を減らすことで、未反応の銀イオンによるコスト増加の影響を最小限にとどめつつ、また、触媒担体として求められる特性（比表面積、メソ孔容積、耐久性など）は維持されつつも、前記結晶化物の生成・混入が可及的に抑制されて分級処理の歩留まりも良いような触媒担体用炭素材料として得られるということは、実に意外なことである。そして、本開示の発明者らは、これらの知見に基づいて、本開示を完成するに至った。【００１７】
本開示は、上述した各知見に基づいてなされたものであり、その目的とするところは、触媒担体用炭素材料において前記結晶化物の生成を可及的に抑制できて分級処理の歩留まりが良く、さらには、燃料電池としての使用する上で求められる特性（比表面積、メソ孔容積、耐久性など）にも優れるような固体高分子形燃料電池の触媒を製造する上で好適な触媒担体用炭素材料を提供することである。
さらに、本開示の他の目的は、このような固体高分子形燃料電池の触媒を製造する上で有用で、しかも分級処理の歩留まりが良い触媒担体用炭素材料の製造方法を提供することにある。
【課題を解決するための手段】
【００１８】
すなわち、本開示は以下の態様を含む。
〔１〕多孔質炭素材料であって、下記（１）、（２）、（３）及び（４）を同時に満たす固体高分子形燃料電池の触媒担体用炭素材料。
（１）下記に示す結晶化物含有度が１．６以下である。
ここで、結晶化物含有度は、当該触媒担体用炭素材料を不活性雰囲気下２０５０℃で１時間加熱した後の粉末Ｘ線回折法に基づき得られた（００２）面の回折ピークのベースラインと、当該（００２）面の回折ピークの中に現れる回折角２５．５°〜２６．５°近傍の第２のピークから下した垂線との交点における強度をＡ値とし、前記回折角２５．５°〜２６．５°近傍の第２のピークのベースラインとこの回折角２５．５°〜２６．５°近傍の第２のピークから下した垂線との交点における強度をＢ値とし、前記回折角２５．５°〜２６．５°近傍の第２のピークの強度をＣ値としたとき、［（Ｃ／Ａ）−（Ｂ／Ａ）］で表されるものである。
（２）窒素ガス吸着等温線のＢＥＴ解析により求められるＢＥＴ比表面積が４００〜１５００ｍ２／ｇであること。
（３）窒素ガス吸着等温線のＤｏｌｌｉｍｏｒｅ−Ｈｅａｌ法を用いた解析により求められる細孔径２〜１０ｎｍの積算細孔容積Ｖ2-10が０．４〜１．５ｍＬ／ｇであること。
（４）窒素ガス吸着等温線において、相対圧０．９５〜０．９９における窒素ガス吸着
量Ｖmacroが３００〜１２００ｃｃ（ＳＴＰ）／ｇであること。
〔２〕ラマン分光スペクトルの１５５０〜１６５０ｃｍ−１の範囲に検出されるＧ−バンドの半値幅ΔＧが、５０〜７０ｃｍ−１である〔１〕に記載の固体高分子形燃料電池の触媒担体用炭素材料。
〔３〕前記Ｖ2-10が、０．５〜１．０ｍＬ／ｇである〔１〕又は〔２〕に記載の固体高分子形燃料電池の触媒担体用炭素材料。
〔４〕棒状体又は環状体が３次元的に分岐した３次元樹状構造を有する〔１〕〜〔３〕のいずれかに記載の固体高分子形燃料電池の触媒担体用炭素材料。【００１９】
〔５〕硝酸銀のアンモニア水溶液からなる反応溶液中にアセチレンガスを吹き込んで銀アセチリドを合成する銀アセチリド生成工程と、前記銀アセチリドを自己分解爆発反応させて炭素材料中間体を得る分解工程と、前記炭素材料中間体を硝酸溶液と接触させてこの炭素材料中間体を清浄化する洗浄処理工程と、清浄化された炭素材料中間体を真空中又は不活性ガス雰囲気中１４００〜２１００℃の温度で加熱処理して触媒担体用炭素材料を得る加熱処理工程とを備え、前記銀アセチリド生成工程では、アセチレンガスと硝酸銀との物質量比（アセチレン／硝酸銀）が、０．３７０以上０．５００以下となるように反応溶液中にアセチレンガスを吹き込む固体高分子形燃料電池の触媒担体用炭素材料の製造方法。【００２０】
〔６〕前記銀アセチリド生成工程では、アセチレンガスと硝酸銀との物質量比（アセチレン／硝酸銀）が、０．４００以上０．５００以下となるように反応溶液中にアセチレンガスを吹き込む、請求項５に記載の固体高分子形燃料電池の触媒担体用炭素材料の製造方法。
【発明の効果】
【００２１】
本開示の触媒担体用炭素材料によれば、前述するような、粗大な結晶化物の生成を可及的に抑制できて分級処理の歩留まりが良く、さらには、燃料電池としての使用する上で求められる特性（比表面積、メソ孔容積、耐久性など）にも優れるような固体高分子形燃料電池の触媒を製造する上で好適な触媒担体用炭素材料を提供することができる。
また、本開示の製造方法によれば、このような固体高分子形燃料電池の触媒を製造する上で有用で、しかも分級処理の歩留まりが良い触媒担体用炭素材料の製造方法を提供することができる。
【図面の簡単な説明】
【００２２】
【図１】図１は、本開示の実験例２７の触媒担体用炭素材料を、ＴＥＭ観察した際に確認される結晶化物（白点線内）を示すための説明図（写真）である。
【図２】図２は、本開示の結晶化物含有度を得るに当たり、粉末Ｘ線回折スペクトルからそれぞれＡ値、Ｂ値、及びＣ値を求める方法を説明する説明図である。
【図３】図３は、本開示の実験例５、試験例７及び試験例８の粉末Ｘ線回折スペクトルである。
【図４】図４は、本開示の実験例２６、実験例２７、実験例２８、実験例２９及び実験例３０の粉末Ｘ線回折スペクトルである。
【図５Ａ】図５Ａは、本開示の実験例５の触媒担体用炭素材料を、ＳＥＭ観察した際に確認される樹状構造を示すための説明図（写真）である（図中右下のバーは、１μｍ示す）。
【図５Ｂ】図５Ｂは、本開示の実験例５の触媒担体用炭素材料を、ＳＥＭ観察した際に確認される樹状構造を示すための説明図（写真）である（図中右下のバーは、５μｍ示す）。
【図６】本開示の触媒担体用炭素材料について、枝径の測定方法を表す説明図である。
【発明を実施するための形態】
【００２３】
以下、本開示の固体高分子形燃料電池の触媒担体用炭素材料及びその製造方法について、詳細に説明する。
本開示の固体高分子形燃料電池の触媒担体用炭素材料は、下記の（１）、（２）、（３）及び（４）を同時に満たす多孔質炭素材料である。
（１）下記に示す結晶化物含有度が１．６以下である。
ここで、結晶化物含有度は、当該触媒担体用炭素材料を不活性雰囲気下２０５０℃で１時間加熱した後の粉末Ｘ線回折法に基づき得られた（００２）面の回折ピークのベースラインと、当該（００２）面の回折ピークの中に現れる回折角２５．５°〜２６．５°近傍の第２のピークから下した垂線との交点における強度をＡ値とし、前記回折角２５．５°〜２６．５°近傍の第２のピークのベースラインとこの回折角２５．５°〜２６．５°近傍の第２のピークから下した垂線との交点における強度をＢ値とし、前記回折角２５．５°〜２６．５°近傍の第２のピークの強度をＣ値としたとき、［（Ｃ／Ａ）−（Ｂ／Ａ）］で表されるものである。
（２）窒素ガス吸着等温線のＢＥＴ解析により求められるＢＥＴ比表面積が４００〜１５００ｍ２／ｇであること。
（３）窒素ガス吸着等温線のDollimore-Heal法を用いた解析により求められる細孔径２〜１０ｎｍの積算細孔容積Ｖ2-10が０．４〜１．５ｍＬ／ｇであること。
（４）窒素ガス吸着等温線において、相対圧０．９５〜０.９９における窒素ガス吸着量Ｖmacroが３００〜１２００ｃｃ（ＳＴＰ）／ｇであること。
【００２４】
先ず、上記（１）について、本開示の触媒担体用炭素材料は、前述したように、分級処理の歩留まりを低下させるような粗大な塊状炭素（結晶化物）の生成・混入が可及的に抑制されたものである。そして、このような結晶化物の存在量を表す手法として、当該触媒担体用炭素材料を不活性雰囲気下２０５０℃で１時間加熱した後の粉末Ｘ線回折法を用いたものである。
ここで、この不活性雰囲気下２０５０℃で１時間加熱することの意義は、前述したが、次の通りである、芳香族性の低い炭素（煤）は易黒鉛化炭素と推察されて、その易黒鉛化炭素の多くは２０００℃付近から急激に黒鉛化が進行することが知られており〔岩下哲雄，新・炭素材料入門（炭素材料学会編）（１９９６）  ｐｐ．  ２４−３１．〕、その芳香族性の低い炭素（煤）も同様の結晶化挙動を示すと考えられる。一方で、触媒担体用炭素材料の骨格を形成する芳香族性の高い炭素は２１００℃付近から急激な結晶化を示すことが見出されている。さらには、後述の加熱処理工程それ自体の温度が２０００℃以下とやや低いようなものについては、仮に、当該芳香族性が低い炭素（煤）が生成・混入されていたとしても結晶化物として生成され難い。そのため、実際は、そのような芳香族性が低い炭素（煤）の生成の程度を、得られた触媒担体用炭素材料の評価として確認・検証を行うことができる点を突き止めたからである。
そして、後述の図２、図３及び図４に示されている通り、得られた粉末Ｘ線回折スペクトルにおいて、ランダムに積層した数層のグラフェンシートからなる炭素に相当する比較的なだらかな（００２）面の回折ピークが回折角２０°〜３０°の範囲に現れる。そのうち、回折角２５．５〜２６．５°近傍に現れる鋭いピーク（本開示では、これを「第２のピーク」と呼ぶ場合がある。）は、黒鉛構造由来の回折ピークであることが知られている。本開示においては、この回折角２５．５〜２６．５°近傍に現れる鋭いピークが結晶化物を示すピークであるとして、先ずは、この強度をＣ値としている。ただし、Ｃ値には結晶化物を示すピークの強度とランダムに積層した数層のグラフェンシートからなる炭素に相当する成分の強度が重畳していることから、これらを分離する必要がある。
一方で、本開示におけるＡ値に関しては、前記回折角２５．５〜２６．５°近傍に現れる鋭い第２のピークから真下に下した垂線と、比較的なだらかな前記（００２）面の回折ピークにおけるスペクトルの回折角１５°の点およびスペクトルの回折角３５°の点を結んだ線との交点（図２を参照。）における強度をＡ値としている。（００２）面の回折ピークにおけるスペクトルの回折角１５°の点とスペクトルの回折角３５°の点とを結んだ線は、前記（００２）面の回折ピークのベースライン（図２中、ＢＬ１と表記）を表すものである。
そして、本開示におけるＢ値に関しては、前記スペクトルの回折角１５°の点とスペクトルの回折各３５°の点とを結んだ線を粉末Ｘ線回折スペクトルの回折角２５°と交わる点までＹ軸方向に平行移動させ、回折角２５．５°〜２６．５°近傍の第２のピークのベースライン（図２中、ＢＬ２と表記）とし、第２のピークのベースラインと第２のピークから下した垂線との交点における強度をＢ値としている。Ｂ値はランダムに積層した数層のグラフェンシートからなる炭素に相当する成分の強度を現すものである。
ここで、「回折角２５．５〜２６．５°近傍」とは、例えば、回折角が「２５．５°−０．５°から２６．５°＋０．５°」の範囲であることを意味する。
【００２５】
そして、Ｃ値とＡ値との相対的な強度比(Ｃ／Ａ)からベースラインの影響を取り除いた結晶化物を示すピークの強度とランダムに積層した数層のグラフェンシートからなる炭素に相当する成分の強度が重畳した値を求める。それとともに、Ｂ値とＡ値の相対的な強度比（Ｂ／Ａ）からベースラインの影響を取り除いた結晶化物を示すピークの強度とランダムに積層した数層のグラフェンシートからなる炭素に相当する成分の強度を求める。そして、これらの差分から計算される結晶化物含有度[(Ｃ／Ａ）−(Ｂ／Ａ）]は、結晶化物を示すピークのみが示す強度の指標として結晶化物の存在量が少ないことを表現することとしている。このような考え方・方法は、当該結晶化物を、再現よく表すことができることに加えて、後述の実施例から把握されるように、分級処理の含有量とよく相関が採れることから見出されたものである。
本開示の触媒担体用炭素材料は、このような結晶化物の生成・混入が極力抑制されたものであることが、分級処理の歩留まりを高く維持するために好ましい。そのため、結晶化物含有度を示す[(Ｃ／Ａ)−(Ｂ／Ａ)]ができるだけ小さいこと、すなわち、当該結晶化物含有度[(Ｃ／Ａ)−(Ｂ／Ａ)]が１．６以下であることが求められ、好ましくは１．５以下、さらに好ましくは１．４以下、当該結晶化物含有度ができるだけゼロに近いことが最も好ましい。当該結晶化物含有度[(Ｃ／Ａ)−(Ｂ／Ａ)]が１．６を超えて大きくなると、結晶化物が多く分級処理の歩留まりが低下する虞がある。また、結晶化物に担持された触媒粒子は炭素材料表面との相互作用が弱く、脱落・凝集しやすくなる虞があるといった別の問題が発生する虞もある。
なお、炭素材料の結晶化度は、一般的に熱処理温度に依存することが知られており、触媒担体用炭素材料が不活性雰囲気下２０５０℃以上の熱処理が為されていた場合、不活性雰囲気下２０５０℃で１時間熱処理をしていたとしても結晶化度には殆ど影響を与えないことから、当該結晶化物含有度［（Ｃ／Ａ）−（Ｂ／Ａ）］は変化しない。
ここで、結晶化物含有度は、後述する実施例に示す測定方法により測定される値である。
【００２６】
また、このような本開示の触媒担体用炭素材料については、上記（２）の如く、窒素ガス吸着等温線のＢＥＴ解析により求められるＢＥＴ比表面積が４００〜１５００ｍ２／ｇ、好ましくは５００ｍ２／ｇ以上１４００ｍ２／ｇ以下であることが必要である。このＢＥＴ比表面積が４００ｍ２／ｇ以上、好ましくは５００ｍ２／ｇ以上であると、数ｎｍの触媒金属粒子は、良好に分散した状態で、すなわち、触媒金属粒子間距離が一定値以上保たれて粒子が単独で存在できる状態で担持される。反対に、このＢＥＴ比表面積が４００ｍ２／ｇ未満であると、触媒粒子間距離が短くなり、触媒金属微粒子を高密度かつ均一に担持し難くなる虞がある。その結果、触媒金属粒子の有効面積が低下し、燃料電池特性が大幅に低下してしまう。また、１５００ｍ２／ｇを超えて大きくなるようにすると、多孔質炭素材料におけるエッジ部位が増加するため、実質的な結晶性の低下が伴って耐久性が低下し易くなる虞がある。
なお、ＢＥＴ比表面積は、後述する実施例に示す測定方法により測定される値である。
【００２７】
さらに、このような本開示の触媒担体用炭素材料は、上記（３）の如く、窒素ガス吸着等温線のDollimore-Heal法を用いた解析により求められる細孔径２〜１０ｎｍの積算細孔容積Ｖ2-10が０．４〜１．５ｍＬ／ｇ、好ましくは０．５〜１．０ｍＬ／ｇであることが必要である。このような２〜１０ｎｍの細孔径を有することにより、通常直径数ｎｍに調製される触媒金属微粒子が高分散状態で当該細孔内に分散され、触媒利用率の観点において好ましく寄与する。当該細孔容積Ｖ2-10が０．４ｍＬ／ｇ未満の場合には、細孔面積に対して容積が小さいため、平均的な細孔サイズが小さくなる。触媒金属である白金微粒子を細孔内に担持した際、細孔と白金微粒子の間の空隙が小さくなるため、ガス拡散が低下して大電流特性が低下してしまう虞がある。反対に、Ｖ2-10が１．５ｍＬ／ｇ超えて大きくなると、担体用炭素材料としての骨格が肉薄になってしまい、耐酸化消耗性が低下する。それと共に、触媒層を調製するための触媒層インク液調製の際に必要な撹拌により、この担体用炭素材料の骨格が容易に破壊され、形状に由来する特性が発揮できなくなる虞がある。
なお、積算細孔容積Ｖ2-10は、後述する実施例に示す測定方法により測定される値である。
【００２８】
また、本開示の触媒担体用炭素材料については、その結晶性を高めて燃料電池使用環境下における耐久性を改善するという観点から、ラマン分光スペクトルの１５５０〜１６５０ｃｍ−１の範囲に検出されるＧ−バンドの半値幅ΔＧが、５０〜７０ｃｍ−１であることが好ましく、より好ましくは５０〜６５ｃｍ−１である。このΔＧは炭素材料の炭素網面の広がりを現すとされており、ΔＧが５０ｃｍ−１未満であると炭素網面が広がり過ぎて細孔壁を形成する炭素網面のエッジ量が減少し、細孔壁への触媒金属微粒子の担持特性が低下する傾向がある。反対に、７０ｃｍ−１を超えて大きくなると炭素網面が狭く、酸化消耗しやすい炭素網面のエッジ量が増えるため、耐久性が低下する傾向がある。
なお、Ｇ−バンドの半値幅ΔＧは、後述する実施例に示す測定方法により測定される値である。
【００２９】
また、本開示の触媒担体用炭素材料については、触媒層中に形成される微細孔の内部におけるガス拡散性の観点から、上記（４）の如く、前記窒素ガス吸着等温線において、相対圧が０．９５から０．９９までの間に吸着される窒素ガス吸着量Ｖmacroが、３００〜１２００ｃｃ（ＳＴＰ）／ｇである必要がある。窒素ガス吸着量Ｖmacroは、より好ましくは３００〜８００ｃｃ（ＳＴＰ）／ｇである。この相対圧０．９５〜０．９９までの間における窒素ガス吸着量Ｖmacroは、１次粒子の間隙によって形成されるマクロ孔の大きさを示すものである。この値が上記の範囲である場合、炭素材料の３次元樹状構造が高度に発達したものとなる。３次元樹状構造を発達させることで、燃料電池とした際に原料ガス（Ｈ２、Ｏ２）供給が少ないことや生成するＨ２Ｏの排出性が悪いことに起因して発生する状況（電池反応が阻害されるような状況）を回避することができる。すなわち、大電流特性が良好な燃料電池を形成することが可能となる。一方でＶmacroが１２００を超えると炭素材料中の空隙が増加するため、燃料電池触媒担体とした際の触媒層の厚みが増加するため、原料ガス（Ｈ２、Ｏ２）の拡散距離が長くなることから、発電特性が悪化する。
なお、窒素ガス吸着量Ｖmacroは、後述する実施例に示す測定方法により測定される値である。
【００３０】
そして、このような本開示の触媒担体用炭素材料を製造する方法については、銀アセチリドを自己分解爆発させて得られた炭素材料中間体に含まれてくる芳香族性の低い炭素（煤）を可及的に排除する必要がある。本開示の発明者らの詳細な検討によれば、次の知見した。芳香族性の低い炭素（煤）を可及的に排除するためには、前記のような芳香族性の低い炭素（煤）の生成それ自体を抑制すれば、その後の工程を経たとしても結晶化物が生成することを抑制することができる。この観点から、前述の通り、銀アセチリド生成工程において吹き込むアセチレンガス量を精度よく制御して、モル等量（アセチレン／硝酸銀＝０．５）以下とする。そのことにより、その後の結晶化物の生成・混入を抑えられ、すなわち、触媒担体用炭素材料を不活性雰囲気下２０５０℃で１時間加熱した後の粉末Ｘ線回折法に基づき得られた粉末Ｘ線回折スペクトルにおける前記定義された結晶化物含有度を減少させることができる。その結果、分級処理の歩留まりを高くすることができる。
当該アセチレンガスと硝酸銀との物質量比（アセチレン／硝酸銀）は、好ましくは、０．５００以下が好ましく、より好ましくは０．４９８以下である。当該物質量比（アセチレン／硝酸銀）が０．５００より大きいと生成した銀アセチリドに吸着されるアセチレン量が過剰となり、分解工程後に生成する吸着アセチレン由来の芳香族性の低い炭素（煤）が増加するものと推察される。結果として、後述の加熱処理工程後に結晶化物が多く生成される、すなわち、分級処理の歩留まりが低下してしまう虞がある。
また、当該物質量比（アセチレン／硝酸銀）の下限値については、未反応の銀の存在が製造コスト上昇に関わることから、０．３７０以上とすることが好ましく、０．４００以上とすることがより好ましく、０．４５０以上がより好ましい。
当該物質量比（アセチレン／硝酸銀）０．３７より小さいと、生成する銀アセチリドの結晶サイズが小さくなり、分解して得られる銀と炭素との複合材料から銀を取り除いた多孔質炭素の比表面積およびメソ孔容積が小さくなるとともに、分級処理の歩留まりが低下する。これは、アセチレンガス吹き込み量が減少することで銀アセチリドの結晶サイズが小さくなるため、分解時に発生し銀アセチリド結晶内を伝播するエネルギー総量が低下し、グラフェン面が十分に発達せず芳香族性の低い炭素（煤）量が増加したことが原因と推測される。
ここで、アセチリド生成工程において吹き込むアセチレンガス量の調整、すなわちモル等量（アセチレン／硝酸銀）の調整方法としては、限定されるものではないが、吹き込むアセチレンガスの流量やその吹き込み時間の調整によることが好ましい。
【００３１】
そして、上記のような銀アセチリド生成工程におけるアセチレンガス量の調整によって、芳香族性の低い炭素の生成が可及的に排除されるものと推察される。それにより結晶化物の生成・混入が可及的に排除されるが、それ以外は、従来の方法と同様の方法により、本開示の触媒担体用炭素材料を調製することができる。
すなわち、本開示の触媒担体用炭素材料は、硝酸銀のアンモニア水溶液からなる反応溶液中に所定量のアセチレンガスを吹き込んで銀アセチリドを合成し（銀アセチリド生成工程）、得られた銀アセチリドを１２０〜４００℃の温度で自己分解爆発反応させて炭素材料中間体を回収し（分解工程）、この回収された炭素材料中間体を硝酸溶液と接触させてこの炭素材料中間体を清浄化して銀粒子を除去し（洗浄処理工程）、この清浄化された炭素材料中間体を真空中又は不活性ガス雰囲気中１４００〜２１００℃、好ましくは１８００℃〜２１００℃の温度で加熱処理（加熱処理工程）することにより製造することができる。以下、各工程について詳細に説明する。
【００３２】
（銀アセチリド生成工程）
本開示において、銀アセチリド生成工程については、前述の通りに、アセチレンガスと硝酸銀との物質量比を調整して行われるものである。アセチレンガスの接触方法については、例えば、硝酸銀水溶液にアセチレンガスを通過させる方法、より具体的には硝酸銀水溶液にアセチレンガスを吹き込む方法が挙げられる。また、硝酸銀水溶液とアセチレンガスとの接触時において、硝酸銀水溶液に対し超音波を照射することもできる。これにより、アセチレンガスの硝酸銀水溶液への溶解と分散が促進されるという効果が得られる。その際、硝酸銀水溶液とアセチレンガスとの接触時において、硝酸銀水溶液を撹拌することが好ましい。これにより、アセチレンガスと硝酸銀水溶液との接触の接触頻度が増加する結果、効率よく銀アセチリドが生成する。撹拌は、一般的な撹拌翼を用いて行ってもよいし、マグネットスターラー等の撹拌子を用いておこなってもよい。これにより、白色結晶の嵩高い沈殿物として銀アセチリドを得ることができる。
【００３３】
（分解工程）
次に、得られた銀アセチリドを加熱することにより分解させ、炭素材料中間体を得る。銀アセチリドを加熱することにより、銀アセチリドがナノスケールにて爆発し、銀と炭素とに相分離し、その際、銀はナノサイズの粒子を形成し、または反応熱によりガス化して表面部分に噴出する。炭素は、アセチレン分子等のアセチレン系化合物が３個集まってベンゼン環を形成しやすいために、芳香族性の高い構造を有する。また、銀がナノ粒子を形成するため、銀を除去した炭素相は、多孔質の構造体となる。
【００３４】
銀アセチリドの加熱は、例えば、以下のように行うことができる。得られた銀アセチリドの沈殿物を、減圧雰囲気下で例えば４０℃以上１００℃以下で加熱（これを、「第１の加熱処理」と呼ぶこととする。）する。この加熱により、銀アセチリド中に残存した反応溶液中の溶媒を除去することができ、爆発の熱エネルギーが溶媒の気相への相転移の顕熱に費やされることを防ぎ、銀アセチリドの分解を効率化することができる。なお、この温度では、銀アセチリドは分解しない。
【００３５】
次いで、溶媒が除去された銀アセチリドを、例えば１４０℃〜４００℃で加熱する（これを、「第２の加熱処理」と呼ぶこととする。）。このように比較的高い温度まで銀アセチリドを加熱することにより、銀アセチリドがナノスケールで爆発して分解し、銀と炭素が各々ナノ構造物を形成する。これにより、銀と、炭素とを含む炭素材料中間体が得られる。
なお、同複合材料の炭素相の部分の基本構造は、前述のようにアセチレン系化合物による多環芳香族形成により、主として数層のグラフェンにより構成される。また、同複合材料においては、銀が爆発過程においてナノスケールの粒子を形成することから、銀粒子を除去した炭素材料は、比表面積が大きく、また多孔性に富んだ炭素材料を得ることができる。
【００３６】
（洗浄処理工程）
炭素材料中間体から銀を取り除くには公知の方法を用いることができる。例えば、銀と炭素とを含む炭素材料中間体を熱硝酸に浸漬し、銀を溶解することで炭素材料中間体の表面及び内部に残存した銀が除かれた清浄化された炭素材料中間体を得ることができる。
【００３７】
（加熱処理工程）
清浄化された炭素材料中間体を真空中又は不活性ガス雰囲気中１４００〜２１００℃、好ましくは１８００〜２１００℃の温度で熱処理し（これを、「第３の加熱処理」と呼ぶこととする。）、触媒担体用炭素材料を得る。本工程で行われる熱処理により触媒担体用炭素材料の結晶を発達させることができる、そして、焼成温度によって触媒担体用炭素材料の結晶性を調節、制御することができる。触媒担体用炭素材料が、例えば固体高分子形燃料電池の電極の触媒担体として使用される場合には、当該多孔質炭素材料は、比較的高温、例えば８０℃程度であり、ｐＨ１以下の強酸性かつ１．３Ｖ  ｖｓ  ＳＨＥの高電位の環境下に暴露される。このような環境下では、多孔質な当該炭素材料中の炭素が酸化消耗しやすい。したがって、多孔質な当該炭素材料を触媒担体として使用する場合、本工程において結晶性を高めることが重要である。
【００３８】
前述の通り、加熱処理工程の温度が２１００℃を超えると、触媒担体用炭素材料の骨格を形成することとなる芳香族性の高い炭素すらも急激な結晶化が進行する。そのため、その後の分級工程で解砕・粉砕され難くなり分級処理の歩留りが低下する虞がある。よって、加熱処理工程の温度は２１００℃以下が好ましい。なお、当該加熱処理工程の温度の下限側については、得られる触媒担体用炭素材料の耐久性（前述のΔＧ）を良好なものとするとの観点から、１４００℃以上とする必要があり、好ましくは、１８００℃以上とすることがよい。
加熱処理工程は、特に限定されないが、例えば減圧雰囲気下または不活性ガス雰囲気下で行うことができ、好ましくは不活性ガス雰囲気下である。不活性ガスとしては、特に限定されないが、例えば、窒素、アルゴン等を用いることができる。
【００３９】
そして、本開示の触媒担体用炭素材料は、触媒担体として、好適には、棒状体又は環状体が３次元的に分岐した３次元樹状構造を有する樹状炭素ナノ構造体からなる。この樹状炭素ナノ構造体は、従来のこの種の樹状炭素ナノ構造体と比較してＢＥＴ比表面積及び耐久性において同等あるいはより優れているだけでなく、前述の通り、粗大な結晶化物が可及的に排除されているものである。そのため、この樹状炭素ナノ構造体は、分級処理の歩留まりをより高くすることができると共に、この炭素材料を触媒担体として調製された触媒層には反応ガスを抵抗なく拡散させ、また、この触媒層中で生成した水(生成水)を遅滞なく排出させるのに適したメソ細孔が形成され、更には、触媒金属の利用率が低下する虞が少なくて、燃料電池としての耐久性に優れるような固体高分子形燃料電池を得ることができる。
【００４０】
ここで、樹状炭素ナノ構造体とは、例えば、枝径１０ｎｍ以上数１００ｎｍ以下（例えば、５００ｎｍ以下（好ましくは２００ｎｍ以下））で枝分かれした樹枝状の構造体を示す。
枝径は、次の通り測定する。走査型電子顕微鏡（ＳＥＭ；日立ハイテク社製ＳＵ−９０００）により、１０万倍の倍率で５視野（大きさ２．５μｍ×２μｍ）のＳＥＭ画像を観察し、各視野の画像上でそれぞれ２０ヶ所の枝径を計測し、総計１００ヶ所の測定値の平均値を枝径の値とする。なお、計測する枝径は、注目する枝について、隣接する２つ分岐点間の中央部（枝分かれしている枝の中間部）の枝径（図１参照。図５Ｂ中、Ｄは枝径を示す）を対象とする。
ここで、図６を参照して、枝径の測定方法を説明する。図６では、１箇所の注目する枝を示している。この注目する枝について、枝分かれする分岐点ＢＰ１と分岐点ＢＰ２とを特定する。次に、特定した分岐点ＢＰ１と分岐点ＢＰ２とを結び、分岐点ＢＰ１と分岐点ＢＰ２とを結んだ垂直二等分線ＢＣとなる位置で、枝の太さ（幅）を計測する。この計測した枝の太さ（幅）が１箇所当たりの枝径Ｄである。
【実施例】
【００４１】
以下、実験例に基づいて、本開示の触媒担体用炭素材料及びその製造方法を具体的に説明する。
なお、以下の実験例において調製された触媒担体用炭素材料の粉末Ｘ線回折測定〔結晶化物含有度〕、ＢＥＴ比表面積（ｍ２／ｇ）、細孔径２〜１０ｎｍの積算細孔容積Ｖ2-10、窒素ガス吸着量Ｖmacro〔ｃｃ（ＳＴＰ）／ｇ〕、ラマン分光スペクトルの１５５０〜１６５０ｃｍ−１の範囲に検出されるＧ−バンドの半値幅ΔＧ（ｃｍ−１）、及び分級処理の歩留まり（％）についての測定は、それぞれ以下のようにして実施した。また、得られた触媒担体用炭素材料の一部について、透過型電子顕微鏡（ＴＥＭ）及び走査型電子顕微鏡（ＳＥＭ）を用いて観察を行った。【００４２】
＜粉末Ｘ線回折スペクトル（結晶化物含有度）の測定＞
後述する各実験例で準備した試料をアルゴン雰囲気下２０５０℃で１時間の加熱処理を行ったものを約３ｍｇ量り採った。その後、株式会社リガク製のガラス試料板（外寸３５×５０ｍｍ、厚さ２ｍｍ、試料部２０×２０、試料部深さ０．５ｍｍ）に隙間なく充填し、試料上面がガラス上面と同一平面になるように試料を摺り切る。その試料をＸ線回折装置（株式会社リガク製のＲＩＮＴ−ＴＴＲＩＩＩ）にセットし、常温下、走査ステップ０．０２°、角度掃引速度１°／分、線源にＣｕ−Ｋαを用いて、粉末Ｘ線回折スペクトを測定した。得られたスペクトルは、図２〜図４に示される通りのものである。黒鉛結晶で通常見られる（００２）面の位置は回折角（２θ）≒２６．５°だが、本開示においては、回折角が２０°〜３０°の間にグラファイトおよびそれに類する高結晶性炭素の（００２）面の回折ピークが存在し、且つ回折角２５．５〜２６．５°近傍において、結晶化物に相当する鋭いピークが観察された。得られた粉末Ｘ線回折スペクトルから、図２の通りにＡ値、Ｂ値及びＣ値に該当する強度をそれぞれ求めて、結晶化物含有度［（Ｃ／Ａ）−（Ｂ／Ａ）］を算出した。
なお、結晶化物含有度の算出においてＡ点、Ｂ点およびＣ点の強度は、スペクトルの０点を基準としている。例えば、ガラス試料板のみを測定した際は炭素の回折強度に対するガラス試料板の回折強度は十分に小さく、試料板がスペクトルに与える影響は無視してよい。一方、炭素のスペクトルと同程度の回折強度を与える試料板を使用するなどバックグラウンドノイズを多く含む場合、結晶化物含有度の算出には多孔質炭素を測定したスペクトルから試料板のみを測定した際のスペクトル差し引くなど、バックグラウンドノイズの影響を適切に取り除いたスペクトルを用いなければならない。【００４３】
＜ＢＥＴ比表面積（ｍ２／ｇ）、細孔径２〜１０ｎｍの積算細孔容積Ｖ2-10、及び窒素ガス吸着量Ｖmacro〔ｃｃ（ＳＴＰ）／ｇ〕の測定＞
後述する各実験例で準備した触媒担体用炭素材料を試料とし、これを約３０ｍｇ測り採り、２００℃で２時間真空乾燥した。その後に、自動比表面積測定装置（カンタクローム・インスツルメンツ・ジャパン社製  ＡＵＴＯＳＯＲＢ  Ｉ−ＭＰ）を用い、窒素ガスを吸着質に用いて窒素ガス吸着等温線を測定した。吸着時の等温線の相対圧が０．０５〜０．１５の範囲においてＢＥＴ解析を実施しＢＥＴ比表面積を算出した。
また、細孔径２〜１０ｎｍの積算細孔容積Ｖ2-10については、前記同様の窒素ガス吸着等温線を用い、それを付属のソフトを用いたＤｏｌｌｉｍｏｒｅ−Ｈｅａｌ法（ＤＨ法）により解析して算出した。
さらに、窒素ガス吸着量Ｖmacroについては、前記同様の窒素ガス吸着等温線の相対圧が０．９５の時の吸着量〔ｃｃ（ＳＴＰ）／ｇ〕と、０．９９の時の吸着量〔ｃｃ（ＳＴＰ）／ｇ〕との差を算出してＶmacro〔ｃｃ（ＳＴＰ）／ｇ〕の値とした。【００４４】
＜ラマン分光スペクトルの１５５０〜１６５０ｃｍ−１の範囲に検出されるＧ−バンドの半値幅ΔＧ（ｃｍ−１）＞
後述する各実験例で準備した触媒担体用炭素材料を試料とし、これを約３ｍｇ測り採った。その後、試料をレーザラマン分光光度計（日本分光（株）製ＮＲＳ−３１００型）にセットし、励起レーザー：５３２ｎｍ、レーザーパワー：１０ｍＷ（試料照射パワー：１．１ｍＷ）、顕微配置：Backscattering、スリット：１００μｍ×１００μｍ、対物レンズ：×１００倍、スポット径：１μｍ、露光時間：３０ｓｅｃ、観測波数：２０００〜３００ｃｍ−１、及び、積算回数：６回の測定条件で、ラマン分光スペクトルを測定した。得られた６個のスペクトルから各々１５８０ｃｍ−１近傍に現れるいわゆる黒鉛のＧ−バンドの半値幅ΔＧ（ｃｍ−１）を求め、その平均値を測定値とした。以下の基準にて判定した。【００４５】
＜ＴＥＭ観察＞
結晶化物の様子を観察するために、後述する実験例２７で準備した触媒担体用炭素材料を試料とし、透過型電子顕微鏡を用いて観察を行った。結果を図１に示す。【００４６】
＜ＳＥＭ観察＞
樹状構造の様子を観察するため後述する実験例５で準備した触媒担体用炭素材料を試料とし、高分解能走査型電子顕微鏡を用いて観察を行った。結果を図５Ａ及び図５Ｂに示す。【００４７】
＜分級処理の歩留まりの測定＞
当該歩留まりの測定については、粉砕・分級装置として、日清エンジニアリング株式会社製の気流式粉砕分級機ＳＪ−１００ＧＭＰを用いた。後述する各実験例に係る触媒担体用炭素材料をそれぞれ１００ｇ用い、これらを粉砕圧力０．８ＭＰａ、粉挿入速度１００ｇ／ｈｒの条件において装置に供して粉砕と同時に分級を行った。回収濾布に回収された粉末（フィルター粉）と、粗大であるために回収濾布には回収されず分級された粉末（サイクロン粉）を回収し、それぞれの重量を測定した。そして、〔（フィルター粉の重量）／（フィルター粉及びサイクロン粉の合計重量）〕×１００の計算式により、分級処理の歩留まり（％）を算出した。以下の基準にて判定した。
〔合格ランク〕
良：歩留まりが９５％以上であるもの。
可：歩留まりが９０％以上９５％未満であるもの。
〔不合格ランク〕
否：歩留まりが９０％未満であるもの。【００４８】
［実験例１］
（１）銀アセチリド生成工程
硝酸銀４６ｇに２５質量％アンモニア水溶液２００ｇを加えて溶解し、さらに水２Ｌを加えた後、乾燥窒素を吹き込むことで残留酸素を除去した。次いで、その溶液を攪拌すると共に超音波振動子を浸して振動を与えながら、アセチレンガスを１００ｍＬ／ｍｉｎの流速で１５分間吹き付けた。これによって、溶液中に銀アセチリドの固形物を沈殿させた。次いで、得られた沈殿物をメンブレンフィルターで濾過したが、濾過の際には、沈殿物をメタノールで洗浄し、さらに若干のメタノールを加えて沈殿物中にメタノールを含浸させた。【００４９】
（２）分解工程
上記の銀アセチリド生成工程で得られた各実験例の銀アセチリドについて、メタノールが含浸された状態のまま約０．５ｇを直径５ｃｍのステンレス製円筒容器内に装入し、これを真空乾燥機に入れて、３０〜４０℃で１時間かけて真空乾燥し、銀アセチリド由来の銀粒子内包中間体を調製した（第１の加熱処理）。
次に、上記第１の加熱処理工程で得られた真空乾燥直後の３０〜４０℃の銀粒子内包中間体を、そのまま更に真空加熱電気炉から取り出すことなく１６０〜２００℃まで急速に加熱し、２０分間加熱を実施した（第２の加熱処理）。この過程で、容器内ではナノスケールの爆発反応が起こり、内包されていた銀が噴出し、表面及び内部には多数の噴出孔が形成された銀内包ナノ構造物（炭素材料中間体）を、銀と炭素とを含む複合材料として得た。【００５０】
（３）洗浄処理工程
上記第２の加熱処理で得られた銀と炭素との複合材料からなる炭素材料中間体について、その１０ｇを濃度３０質量％の硝酸溶液２００ｍＬに浸漬し、９０℃で２時間洗浄することにより、残存する銀粒子を除去した。次いで、遠心分離機を用いて、上記洗浄後の炭素材料中間体から硝酸を除去し、さらに、残留する硝酸を十分に除去するために、上記遠心分離後の炭素材料中間体を再び純水中に分散させ、それを再度遠心分離機に供して、炭素材料中間体（固体）を液体から分離させた。このような水洗する操作を２回行うことにより、硝酸を除去して清浄化された炭素材料中間体として得た。
その清浄化された炭素材料中間体を、１４０℃、空気雰囲気下で２時間処理することにより水分を除去して乾燥させ、その後、アルゴン流通下、１１００℃で２時間の熱処理を行い、多孔質な炭素材料として得た。【００５１】
（４）加熱処理工程（第３の加熱処理）
上記（３）で得られた多孔質な炭素材料を、さらに、アルゴン流通下、２０５０℃まで１５℃／分で昇温した。そして、所定の温度に達した後、その温度にて２時間維持して加熱処理を行い、実験例１に係る触媒担体用炭素材料を得た。【００５２】
以上のようにして調製された実験例１の触媒担体用炭素材料について、前述の方法にて、粉末Ｘ線回折測定（結晶化物含有度）、ＢＥＴ比表面積（ｍ２／ｇ）、細孔径２〜１０ｎｍの積算細孔容積Ｖ2-10、窒素ガス吸着量Ｖmacro〔ｃｃ（ＳＴＰ）／ｇ〕、ラマン分光スペクトルの１５５０〜１６５０ｃｍ−１の範囲に検出されるＧ−バンドの半値幅ΔＧ（ｃｍ−１）、及び分級処理の歩留まり（％）の測定を行った。
結果を表１に示す。【００５３】
［実験例２〜８］
銀アセチリド生成工程におけるアセチレンガス吹き込み時間を、それぞれ２０分、２２分、２３分、２５分、２７分、２８分又は３０分に変更した以外は、実験例１と同様の手順で各触媒担体用炭素材料を調製し、それらを同様の方法で評価した。結果を表１に示す。【００５４】
［実験例９〜１１］
加熱処理工程の温度を２０２５℃に変更し、また、銀アセチリド生成工程におけるアセチレンガス吹き込み時間を、それぞれ、２５分、２８分又は３０分とした以外は、実験例１と同様の手順で各触媒担体用炭素材料を調製し、それらを同様の方法で評価した。結果を表１に示す。【００５５】
［実験例１２〜１７］
加熱処理工程の温度を２０００℃に変更し、また、銀アセチリド生成工程におけるアセチレンガス吹き込み時間を、それぞれ、１５分、２０分、２３分、２５分、２８分又は３０分とした以外は、実験例１と同様の手順で各触媒担体用炭素材料を調製し、それらを同様の方法で評価した。結果を表１に示す。【００５６】
［実験例１８〜２０］
加熱処理工程の温度を１９００℃に変更し、また、銀アセチリド生成工程におけるアセチレンガス吹き込み時間を、それぞれ、２５分、２８分又は３０分とした以外は、実験例１と同様の手順で各触媒担体用炭素材料を調製し、それらを同様の方法で評価した。結果を表１に示す。【００５７】
［実験例２１〜２２］
加熱処理工程の温度を１８００℃に変更し、また、銀アセチリド生成工程におけるアセチレンガス吹き込み時間を、それぞれ、２８分又は３０分とした以外は、実験例１と同様の手順で各触媒担体用炭素材料を調製し、それらを同様の方法で評価した。結果を表１に示す。【００５８】
［実験例２３〜２４］
加熱処理工程の温度を１７００℃に変更し、また、銀アセチリド生成工程におけるアセチレンガス吹き込み時間を、それぞれ、２８分又は３０分とした以外は、実験例１と同様の手順で各触媒担体用炭素材料を調製し、それらを同様の方法で評価した。結果を表１に示す。【００５９】
［実験例２５］
加熱処理工程の温度を１５００℃に変更し、また、銀アセチリド生成工程におけるアセチレンガス吹き込み時間を３０分とした以外は、実験例１と同様の手順で各触媒担体用炭素材料を調製し、それらを同様の方法で評価した。結果を表１に示す。【００６０】
［実験例２６〜２７］
銀アセチリド生成工程におけるアセチレンガス吹き込み時間を、それぞれ、３２分又は３５分とした以外は、実験例１と同様の手順で各触媒担体用炭素材料を調製し、それらを同様の方法で評価した。結果を表２に示す。【００６１】
［実験例２８〜２９］
加熱処理工程の温度を２０２５℃に変更し、また、銀アセチリド生成工程におけるアセチレンガス吹き込み時間を、３２分又は３５分とした以外は、実験例１と同様の手順で各触媒担体用炭素材料を調製し、それらを同様の方法で評価した。結果を表２に示す。【００６２】
［実験例３０〜３４］
加熱処理工程の温度を２２００℃に変更し、また、銀アセチリド生成工程におけるアセチレンガス吹き込み時間を、それぞれ、２５分、２８分、３０分、３２分又は３５分とした以外は、実験例１と同様の手順で各触媒担体用炭素材料を調製し、それらを同様の方法で評価した。結果を表２に示す。【００６３】
［実験例３５〜３６］
加熱処理工程の温度を２０００℃に変更し、また、銀アセチリド生成工程におけるアセチレンガス吹き込み時間を、それぞれ、３２分または３５分とした以外は、実験例１と同様の手順で各触媒担体用炭素材料を調製し、それらを同様の方法で評価した。結果を表２に示す。【００６４】
［実験例３７〜３８］
加熱処理工程の温度を１９００℃に変更し、また、銀アセチリド生成工程におけるアセチレンガス吹き込み時間を、それぞれ、３２分または３５分とした以外は、実験例１と同様の手順で各触媒担体用炭素材料を調製し、それらを同様の方法で評価した。結果を表２に示す。【００６５】
［実験例３９〜４０］
加熱処理工程の温度を１８００℃に変更し、また、銀アセチリド生成工程におけるアセチレンガス吹き込み時間を、それぞれ、３２分または３５分とした以外は、実験例１と同様の手順で各触媒担体用炭素材料を調製し、それらを同様の方法で評価した。結果を表２に示す。【００６６】
［実験例４１］
加熱処理工程の温度を１７００℃に変更し、また、銀アセチリド生成工程におけるアセチレンガス吹き込み時間を、３２分とした以外は、実験例１と同様の手順で各触媒担体用炭素材料を調製し、それらを同様の方法で評価した。結果を表２に示す。【００６７】
［実験例４２〜４３］
加熱処理工程の温度を１５００℃に変更し、また、銀アセチリド生成工程におけるアセチレンガス吹き込み時間を、それぞれ、３２分または３５分とした以外は、実験例１と同様の手順で各触媒担体用炭素材料を調製し、それらを同様の方法で評価した。結果を表２に示す。【００６８】
［実験例４４］
加熱処理工程の温度を２３００℃に変更し、また、銀アセチリド生成工程におけるアセチレンガス吹き込み時間を、２５分とした以外は、実験例１と同様の手順で各触媒担体用炭素材料を調製し、それらを同様の方法で評価した。結果を表２に示す。【００６９】
［実験例４５〜４６］
加熱処理工程の温度を２３００℃に変更し、また、銀アセチリド生成工程におけるアセチレンガス吹き込み時間を、それぞれ、３０分又は３５分とした以外は、実験例１と同様の手順で各触媒担体用炭素材料を調製し、それらを同様の方法で評価した。結果を表２に示す。【００７０】
［実験例４７］
加熱処理工程の温度を１３００℃に変更し、また、銀アセチリド生成工程におけるアセチレンガス吹き込み時間を、３０分とした以外は、実験例１と同様の手順で各触媒担体用炭素材料を調製し、それらを同様の方法で評価した。結果を表２に示す。【００７１】
［実験例４８］
加熱処理工程の温度を１１００℃に変更し、また、銀アセチリド生成工程におけるアセチレンガス吹き込み時間を、３０分とした以外は、実験例１と同様の手順で各触媒担体用炭素材料を調製し、それらを同様の方法で評価した。結果を表２に示す。【００７２】
［実験例４９〜５１］
また、市販の多孔質炭素材料について、実験例４９〜５１として検討した。
市販の多孔質炭素材料としては、樹状構造を持ち細孔も発達し比表面積が大きい多孔質炭素であるライオン社製ケッチェンブラックＥＣ６００ＪＤをアルゴン流通下、１４００℃まで１５℃／分で昇温した。そして、所定の温度に達した後、その温度にて２時間維持して加熱処理を行い、実験例４９に係る触媒担体用炭素材料を得た。【００７３】
また、加熱処理工程の温度を１８００℃、２０００℃に変更した以外は、実験例４９と同様の手順で、実験例５０〜５１に係る触媒担体用炭素材料を調製した。【００７４】
以上のようにして調製された実験例４９〜５１の触媒担体用炭素材料について、前述の方法にて、ＢＥＴ比表面積  （ｍ２／ｇ）、細孔径２〜１０ｎｍの積算細孔容積Ｖ2-10、窒素ガス吸着量Ｖmacro〔ｃｃ（ＳＴＰ）／ｇ〕、ラマン分光スペクトルの１５５０〜１６５０ｃｍ−１の範囲に検出されるＧ−バンドの半値幅ΔＧ（ｃｍ−１）の測定を行った。
なお、実験例４９〜５１の触媒担体用炭素材料（ケッチェンブラックの焼成品）は、粉末Ｘ線回折スペクトルにおいて、回折角２５．５〜２６．５°近傍のピークが検出されなかった。【００７５】
＜触媒の調製、触媒層の作製、ＭＥＡの作製、燃料電池の組立、及び電池性能（耐久性）の評価＞
次に、以上のようにして準備した分級処理後の各触媒担体用炭素材料を用い（なお、実施例４９〜５１の触媒担体用炭素材料については分級処理を行わず、めのう乳鉢で５分間すりつぶしたものを用いた。）、以下のようにして触媒金属が担持された固体高分子型燃料電池用触媒を調製し、また、得られた触媒を用いて触媒層インク液を調製し、次いでこの触媒層インク液を用いて触媒層を形成し、更に形成された触媒層を用いて膜電極接合体（ＭＥＡ：  Ｍｅｍｂｒａｎｅ  Ｅｌｅｃｔｒｏｄｅ  Ａｓｓｅｍｂｌｙ）を作製し、この作製されたＭＥＡを燃料電池セルに組み込み、燃料電池測定装置を用いて発電試験を行った。以下、各部材の調製及び発電試験によるセル評価について詳細に説明する。【００７６】
（１）固体高分子型燃料電池用触媒（白金担持炭素材料）の作製
上記で作製した各触媒担体用炭素材料を、蒸留水中に分散させ、この分散液にホルムアルデヒドを加え、４０℃に設定したウォーターバスにセットし、分散液の温度がバスと同じ４０℃になってから、撹拌下にこの分散液中にジニトロジアミンＰｔ錯体硝酸水溶液をゆっくりと注ぎ入れた。その後、約２時間撹拌を続けた後、濾過し、得られた固形物の洗浄を行った。このようにして得られた固形物を９０℃で真空乾燥した後、乳鉢で粉砕し、次いで水素を５体積％含むアルゴン雰囲気中２００℃で１時間熱処理をして白金触媒粒子担
持炭素材料を作製した。なお、この白金担持炭素材料の白金担持量については、触媒担体用炭素材料と白金粒子の合計質量に対して２５質量％となるように調整し、誘導結合プラ
ズマ発光分光分析（ＩＣＰ−ＡＥＳ：  Ｉｎｄｕｃｔｉｖｅｌｙ  Ｃｏｕｐｌｅｄ  Ｐｌａｓｍａ  −  Ａｔｏｍｉｃ  Ｅｍｉｓｓｉｏｎ  Ｓｐｅｃｔｒｏｍｅｔｒｙ）により測定して確認した。【００７７】
（２）触媒層の調製
以上のようにして調製された白金担持炭素材料（Ｐｔ触媒）を用い、また、電解質樹脂
としてＤｕｐｏｎｔ社製ナフィオン（登録商標：Ｎａｆｉｏｎ；パースルホン酸系イオン交換樹脂）を用い、Ａｒ雰囲気下でこれらＰｔ触媒とナフィオンとを白金触媒粒子担持炭素材料の質量に対してナフィオン固形分の質量が１．０倍、非多孔質炭素に対しては０．５倍の割合で配合し、軽く撹拌した後、超音波でＰｔ触媒を解砕し、更にエタノールを加えてＰｔ触媒と電解質樹脂とを合わせた合計の固形分濃度が１．０質量％となるように調整し、Ｐｔ触媒と電解質樹脂とが混合した触媒層インク液を調製した。【００７８】
このようにして調製された固形分濃度１．０質量％の各触媒層インク液に更にエタノー
ルを加え、白金濃度が０．５質量％のスプレー塗布用触媒層インク液を作製し、白金の触
媒層単位面積当たりの質量（以下、「白金目付量」という。）が０．１ｍｇ／ｃｍ２となるようにスプレー条件を調節し、上記スプレー塗布用触媒層インクをテフロン（登録商標）シート上にスプレーした後、アルゴン中１２０℃で６０分間の乾燥処理を行い、触媒層を作製した。【００７９】
（３）ＭＥＡの作製
以上のようにして作製した触媒層を用い、以下の方法でＭＥＡ（膜電極複合体）を作製した。
ナフィオン膜（Ｄｕｐｏｎｔ社製ＮＲ２１１）から一辺６ｃｍの正方形状の電解質膜を切り出した。
また、テフロン（登録商標）シート上に塗布されたアノード及びカソードの各触媒層については、それぞれカッターナイフで一辺２．５ｃｍの正方形状に切り出した。
このようにして切り出されたアノード及びカソードの各触媒層の間に、各触媒層が電解質膜の中心部を挟んでそれぞれ接すると共に互いにずれが無いように、この電解質膜を挟み込み、１２０℃、１００ｋｇ／ｃｍ２で１０分間プレスし、次いで室温まで冷却した後、アノード及びカソード共にテフロン（登録商標）シートのみを注意深く剥ぎ取り、アノード及びカソードの各触媒層が電解質膜に定着した触媒層−電解質膜接合体を調製した。【００８０】
次に、ガス拡散層として、カーボンペーパー（ＳＧＬカーボン社製３５ＢＣ）から一辺２．５ｃｍの大きさで一対の正方形状カーボンペーパーを切り出し、これらのカーボンペーパーの間に、アノード及びカソードの各触媒層が一致してずれが無いように、上記触媒層−電解質膜接合体を挟み、１２０℃、５０ｋｇ／ｃｍ２で１０分間プレスしてＭＥＡを作製した。
なお、作製された各ＭＥＡにおける触媒金属成分、炭素材料、電解質材料の各成分の目付量については、プレス前の触媒層付テフロン（登録商標）シートの質量とプレス後に剥がしたテフロン（登録商標）シートの質量との差からナフィオン膜（電解質膜）に定着させた触媒層の質量を求め、触媒層の組成の質量比より算出した。【００８１】
（４）燃料電池の発電性能評価
各実験例に係る各触媒担体用炭素材料を用いて作製したＭＥＡについて、それぞれセルに組み込み、燃料電池測定装置にセットして、次の手順で燃料電池の性能評価を行った。
カソード側には酸化性ガスとして空気を、また、アノード側には反応ガスとして純水素を、それぞれ利用率が４０％と７０％となるように、セル下流に設けられた背圧弁で圧力調整し、背圧０．０５ＭＰａで供給した。また、セル温度は８０℃に設定し、また、供給する酸化性ガス及び反応ガスについては、カソード及びアノード共に、加湿器中で６０℃に保温された蒸留水でバブリングを行い、低加湿状態での発電評価を行った。【００８２】
このような設定の下にセルに反応ガスを供給した条件下で、負荷を徐々に増やし、電流密度１０００ｍＡ／ｃｍ２におけるセル端子間電圧を出力電圧として記録し、燃料電池の性能評価を実施した。そして、下記の合格ランクＡ及びＢと不合格ランクＣの基準で評価を行った。結果を表１に示す。
〔合格ランク〕
Ａ：１０００ｍＡ／ｃｍ２における出力電圧が０．６５Ｖ以上であるもの。
Ｂ：１０００ｍＡ／ｃｍ２における出力電圧が０．６０Ｖ以上であるもの。
〔不合格ランク〕
Ｃ：合格ランクＢに満たないもの。【００８３】
〔耐久性の評価〕
上記セルにおいて、アノードはそのままに、カソードには上記と同じ加湿条件のアルゴンガスを流しながら、セル電圧を１．０Ｖにして４秒間保持する操作とセル電圧を１．３Ｖにして４秒間保持する操作とを繰り返す操作（矩形波的電圧変動の繰返し操作）を１サイクルとし、この矩形波的電圧変動の繰返し操作を２５０サイクル実施した。その後、上記の大電流特性の評価と同様にして耐久性を調査し、下記の合格ランクＡ及びＢと不合格ランクＣの基準で評価を行った。結果を表１に示す。
〔合格ランク〕
Ａ：１０００ｍＡ／ｃｍ２における出力電圧が０．６５Ｖ以上であるもの。
Ｂ：１０００ｍＡ／ｃｍ２における出力電圧が０．６０Ｖ以上であるもの。
〔不合格ランク〕
Ｃ：合格ランクＢに満たないもの。【００８４】
【表１】
2018182045.tif 000003
【００８５】
【表２】
2018182045.tif 000004
【００８６】
【表３】
2018182045.tif 000005
【００８７】
備考欄にＥと記載した実験例の触媒担体用炭素材料の枝径を既述の方法で観察したところ、いずれも枝径が５００ｎｍ以下となっているのが確認された。【００８８】
なお、日本国特許出願第２０１７−０７１６２６号の開示はその全体が参照により本明細書に取り込まれる。
本明細書に記載された全ての文献、特許出願、および技術規格は、個々の文献、特許出願、および技術規格が参照により取り込まれることが具体的かつ個々に記された場合と同程度に、本明細書中に参照により取り込まれる。
【図１】
2018182045.tif 000006
【図２】
2018182045.tif 000007
【図３】
2018182045.tif 000008
【図４】
2018182045.tif 000009
【図５Ａ】
2018182045.tif 000010
【図５Ｂ】
2018182045.tif 000011
【図６】
2018182045.tif 000012
【国際調査報告】
2018182045.tif 000013
2018182045.tif 000014
2018182045.tif 000015
2018182045.tif 000016